(57)【要約】【課題】泡層の変動を事前に抑制し、泡層の状態を変化させることなく一定に維持することが可能なガラスの製造方法を提供する。【解決手段】硫黄成分を含む原料バッチを溶融し、成形してガラスを連続的に製造するガラスの製造方法であって、原料バッチの少なくとも一部を粘土鉱物で構成するとともに、使用する粘土鉱物の還元性炭素量を分析する工程と、分析結果に応じて原料バッチの還元性炭素量を補正する工程と、を含むことを特徴とする。【選択図】図１
2019119615.tif 000002
【特許請求の範囲】
【請求項１】
硫黄成分を含む原料バッチを溶融し、成形してガラスを連続的に製造するガラスの製造方法であって、原料バッチの少なくとも一部を粘土鉱物で構成するとともに、使用する粘土鉱物の還元性炭素量を分析する工程と、分析結果に応じて原料バッチの還元性炭素量を補正する工程と、を含むことを特徴とするガラスの製造方法。
【請求項２】
硫黄成分の含有量の合量が、ＳＯ３として１００ｐｐｍ以上含む原料バッチを使用することを特徴とする請求項１に記載のガラスの製造方法。
【請求項３】
還元性炭素量の異なる複数のガラス原料で構成された原料バッチを使用する請求項１又は２に記載のガラスの製造方法であって、還元性炭素量が異なるガラス原料の使用割合を変更することによって、原料バッチの還元性炭素量を補正することを特徴とするガラスの製造方法。
【請求項４】
原料バッチの還元性炭素量の変動の範囲が３００ｐｐｍ以下となるように、原料バッチの還元性炭素量を補正することを特徴とする請求項１〜３の何れか１項に記載のガラスの製造方法。
【請求項５】
原料バッチの還元性炭素量が１００〜１０００ｐｐｍとなるように、原料バッチの還元性炭素量を補正することを特徴とする請求項１〜４の何れか１項に記載のガラスの製造方法。
【請求項６】
粘土鉱物の還元性炭素量の変動の範囲が６００ｐｐｍ以下となるように、粘土鉱物の還元性炭素量を調整することを特徴とする請求項１〜５の何れか１項に記載のガラスの製造方法
【請求項７】
還元性炭素量を増加させる炭素化合物又は炭素をバッチに添加することによって、原料バッチの還元性炭素量を補正することを特徴とする請求項１〜６の何れか１項に記載のガラスの製造方法。
【請求項８】
Ａｌ２Ｏ３として換算したアルミニウム量が５質量％以上である粘土鉱物を原料バッチに含むことを特徴とする請求項１〜７の何れか１項に記載のガラスの製造方法。
【請求項９】
ガラスを繊維状に成形することを特徴とする請求項１〜８の何れか１項に記載のガラスの製造方法。
【請求項１０】
酸化物基準の質量％で、ＳｉＯ２  ４２〜６７％、Ａｌ２Ｏ３  ８〜２６％、ＣａＯ  ９〜２５％、及びＲ２Ｏ（但し、Ｒは、Ｌｉ，Ｎａ及びＫのうちの少なくともひとつ）  ０〜２％含有する組成となるように原料バッチを調製することを特徴とする請求項１〜９の何れか１項に記載のガラスの製造方法。
【請求項１１】
Ｅガラス組成となるように原料バッチを調製することを特徴とする請求項１〜１０の何れかに１項に記載のガラスの製造方法。
【請求項１２】
硫黄成分を含む原料バッチを溶融し、成形してガラス繊維を連続的に製造するガラス繊維の製造方法であって、原料バッチの少なくとも一部を粘土鉱物及びガラス繊維カレットで構成するとともに、使用する粘土鉱物の還元性炭素量を予め分析する工程と、分析結果に応じて原料バッチの還元性炭素量を補正する工程とを含むことを特徴とするガラス繊維の製造方法。
【請求項１３】
硫黄成分を含む原料バッチを溶融し、成形してガラス繊維を連続的に製造するガラス繊維の製造方法であって、原料バッチの少なくとも一部を粘土鉱物及びガラス繊維カレットで構成するとともに、原料バッチの還元性炭素量の変動の範囲を３００ｐｐｍ以下に調整する工程を含むことを特徴とするガラス繊維の製造方法。
【請求項１４】
溶融したガラスをブッシングに供給し、ブッシング底面に設けられた多数のブッシングノズルからフィラメント状に連続的に引き出した後、引き出されたモノフィラメントに処理剤を塗布して集束することによって、溶融ガラスを繊維状に成形することを特徴とする請求項１２又は１３に記載のガラス繊維の製造方法。
【発明の詳細な説明】
【技術分野】
【０００１】
本発明は、ガラスの製造方法、特にガラス繊維の製造方法に関する。
【背景技術】
【０００２】
ガラス原料を溶融する際に、ガラス融液表面に泡層が発生することがある。泡層は、ガラス原料に含まれる硫黄化合物や清澄剤として添加した硫酸塩の分解により発生するＳＯ２ガス等に起因して生成する。泡層はガラス溶融の安定化に寄与するものであり、ガラス融液表面の早流れを防止して脈理やブツのないガラスを得易くする効果がある。
【０００３】
詳述すると、ガラス融液表面の泡層が薄すぎる場合、ガラス融液と炉内雰囲気の接触頻度が高くなるため、ガラス融液から特定成分が蒸発しやすくなる。その結果、ガラス融液の均質性が低くなり、製品欠陥の原因となることがある。ガラス融液表面の泡層が厚すぎる場合、バーナーによる熱がガラス融液に伝わりにくくなり、ガラス溶融のために多量のエネルギーが必要になり、ひいてはコストアップとなる。ガラス融液表面の泡層の厚みが変動すると、ガラス融液への熱伝達が変化するためガラス品質の変化をもたらすばかりでなく、泡層と炉内雰囲気の界面の位置が変動するため、耐火物／泡層／雰囲気の界面が激しく浸食されたり、耐火物表面の付着物片が剥離し流出することでブツが発生したりする。
【０００４】
泡層の調整を目的として、化学的酸素要求量（ＣＯＤ）が３００ｐｐｍ以上であるガラス製造用カオリン原料を使用することが特許文献１で提案されている。
【先行技術文献】
【特許文献】
【０００５】
【特許文献１】特開２０１５−１９３５２２号公報
【発明の概要】
【発明が解決しようとする課題】
【０００６】
ＣＯＤの分析には手間及び時間がかかることから、実生産中にＣＯＤの変動を監視し、適正範囲内に維持することが難しい。つまりＣＯＤの多い原料はその変動量が大きく、泡層を変動させる可能性がある。ところが特許文献１では、カオリン原料自体のＣＯＤの変動を把握しようとするものではないため、カオリン原料のＣＯＤが変動した場合に対応できず、泡層の変動を引き起こす。
【０００７】
本技術の課題は、泡層の変動を事前に抑制し、泡層の状態を変化させることなく一定に維持することが可能なガラスの製造方法を提供することにある。
【課題を解決するための手段】
【０００８】
本発明者等は種々の検討を行った結果、泡層に大きな影響を及ぼす還元性炭素量に着目した。図１は、原料バッチ中の還元性炭素の量と溶融窯中の泡層の関係を示すグラフである。図１から理解されるように、原料バッチの還元性炭素の量が一定であれば、泡層の厚みが一定になる。
【０００９】
さらに本発明者等は、ガラス原料として使用する粘土鉱物は還元性炭素を多く含み、またその変動が大きいこと、及び粘土鉱物の還元性炭素量に基づき原料バッチの還元性炭素量を補正することにより、泡層の変動を抑制し一定に維持できることを見出し、本発明として提案するものである。
【００１０】
本発明のガラスの製造方法は、硫黄成分を含む原料バッチを溶融し、成形してガラスを連続的に製造するガラスの製造方法であって、原料バッチの少なくとも一部を粘土鉱物で構成するとともに、使用する粘土鉱物の還元性炭素量を分析する工程と、分析結果に応じて原料バッチの還元性炭素量を補正する工程と、を含むことを特徴とする。なお粘土鉱物を複数種含む場合は、そのうちの少なくとも１種について還元性炭素量を分析すればよい。
【００１１】
本発明において「粘土鉱物」とは、カオリナイト（Ａｌ２Ｓｉ２Ｏ５（ＯＨ）４）、パイロフィライト（Ａｌ２Ｓｉ４Ｏ１０（ＯＨ）２）のように、岩石が風化作用や熱水作用を受けて形成される鉱物であり、主な構成元素はＳｉ、Ａｌ、ＯおよびＯＨ基であるが、これらの構成成分に限定されることはなく、他の鉱物由来の不純物を含有する。なお原料バッチに用いられる粘土鉱物は純粋なカオリナイトやパイロフィライトではなく、それらや石英などの他の鉱物との混合物である場合が多い。また、「還元性炭素量」とは炭素のうち炭酸塩および二酸化炭素を除く炭素の量である。
【００１２】
還元性炭素量の分析は、間接加熱方式の炭素分析装置で求めることができる。炭素分析装置は試料を酸素ガス含有雰囲気で加熱し、放出されたＣＯ２を赤外線吸収法で求める装置である。試料から放出されたＣＯ２と評価に供した試料量から試料の炭素量を求めることができる。試料の炭素は、遊離炭素、グラファイト、炭化水素のような還元性を持つ炭素と、還元性を持たない炭酸塩の炭素に区分される。本発明における「還元性炭素」は前者である。還元性炭素の加熱時の酸化によるＣＯ２放出温度は炭酸塩の分解によるＣＯ２放出温度よりも低いことから、還元性炭素と炭酸塩を区別することができる。還元性炭素量は、例えば堀場製作所製炭素硫黄分析装置ＥＭＩＡ−８１０Ｗにて、６２０℃３００秒の熱処理で検出することができる。該条件では、試料中の炭酸塩および二酸化炭素は検出せず、還元性炭素のみを検出することができる。
【００１３】
還元性炭素量の分析は、ＣＯＤの分析と比べれば簡単に行うことができる。よって泡層が一定となるように、還元性炭素量を常時補正することが可能になる。
【００１４】
本発明においては、硫黄成分の含有量の合量が、ＳＯ３として１００ｐｐｍ以上含む原料バッチを使用することが好ましい。「硫黄成分」とは、硫酸塩、硫化物、硫黄、硫黄成分を含む混合物や複合物、不純物として含まれる硫黄等、原料バッチに含まれる全ての硫黄を指す。
【００１５】
上記構成を採用すれば、原料バッチの溶融の際に、泡層を形成させるＳＯ２ガスを十分に放出させることができ、本発明の効果が顕著になる。
【００１６】
本発明においては、還元性炭素量の異なる複数のガラス原料で構成された原料バッチを使用する場合において、還元性炭素量が異なるガラス原料の使用割合を変更することによって、原料バッチの還元性炭素量を補正することができる。
【００１７】
上記構成を採用すれば、原料バッチの還元性炭素量の補正が容易になる。
【００１８】
本発明においては、原料バッチの還元性炭素量の変動の範囲が３００ｐｐｍ以下となるように、原料バッチの還元性炭素量を補正することが好ましい。
【００１９】
上記構成を採用すれば、泡層の変動を抑制でき、生産性の悪化を効果的に防止することができる。
【００２０】
本発明においては、原料バッチの還元性炭素量が１００〜１０００ｐｐｍとなるように、原料バッチの還元性炭素量を補正することが好ましい。
【００２１】
上記構成を採用すれば、原料バッチが融液化した後に放出されるＳＯ２ガス量の変動を抑制することが容易になり、ガラス溶融炉内の泡層を安定させ易くなる。その結果、泡層と雰囲気の界面に存在する未溶解ブツや失透、あるいは耐火物表面の付着物の流出によるブツ不良を効果的に抑制できる。
【００２２】
本発明においては、粘土鉱物の還元性炭素量の変動の範囲が６００ｐｐｍ以下となるように、粘土鉱物の還元性炭素量を調整することが好ましい。
【００２３】
上記構成を採用すれば、原料バッチの還元性炭素の変動に対する影響が大きい原料を優先して補正するため、還元性炭素の測定頻度を抑制しつつ、効果的に泡層の変動を抑制できる。
【００２４】
本発明においては、還元性炭素量を増加させる炭素化合物又は炭素をバッチに添加することによって、原料バッチの還元性炭素量を補正することができる。なお「還元性炭素量を増加させる炭素化合物」とは、二酸化炭素および炭酸塩を除く炭素化合物である。
【００２５】
上記構成を採用すれば、原料バッチの還元性炭素量の補正が容易になる。特に還元性炭素量の不足を補う手段として好適である。
【００２６】
本発明においては、Ａｌ２Ｏ３として換算したアルミニウム量が５質量％以上である粘土鉱物を原料バッチに含むことが好ましい。
【００２７】
本発明においては、ガラスを繊維状に成形することが好ましい。
【００２８】
本発明においては、酸化物基準の質量％で、ＳｉＯ２  ４２〜６７％、Ａｌ２Ｏ３  ８〜２６％、ＣａＯ  ９〜２５％、及びＲ２Ｏ（但し、Ｒは、Ｌｉ，Ｎａ及びＫのうちの少なくともひとつ）  ０〜２％含有するガラス組成となるように原料バッチを調製することが好ましい。
【００２９】
本発明においては、Ｅガラス組成となるように原料バッチを調製することが好ましい。なお「Ｅガラス」とは、ＡＳＴＭ  Ｄ５７８−０５  ４．２．２で定義される組成を意味する。
【００３０】
本発明のガラス繊維の製造方法は、硫黄成分を含む原料バッチを溶融し、成形してガラス繊維を連続的に製造するガラス繊維の製造方法であって、原料バッチの少なくとも一部を粘土鉱物及びガラス繊維カレットで構成するとともに、使用する粘土鉱物の還元性炭素量を予め分析する工程と、分析結果に応じて原料バッチの還元性炭素量を補正する工程とを含むことを特徴とする。
【００３１】
本発明のガラス繊維の製造方法は、硫黄成分を含む原料バッチを溶融し、成形してガラス繊維を連続的に製造するガラス繊維の製造方法であって、原料バッチの少なくとも一部を粘土鉱物及びガラス繊維カレットで構成するとともに、原料バッチの還元性炭素量の変動の範囲を３００ｐｐｍ以下に調整する工程を含むことを特徴とする。
【００３２】
本発明においては、溶融したガラスをブッシングに供給し、ブッシング底面に設けられた多数のブッシングノズルからフィラメント状に連続的に引き出した後、引き出されたモノフィラメントに処理剤を塗布して集束することによって、溶融ガラスを繊維状に成形することが好ましい。
【図面の簡単な説明】
【００３３】
【図１】原料バッチの還元性炭素量と溶融窯の泡層の厚みの関係を示すグラフである。
【発明を実施するための形態】
【００３４】
本発明のガラスの製造方法は、粘土鉱物の還元性炭素量を分析する工程（分析工程）と、分析結果に基づいて原料バッチの還元性炭素量を補正する工程（補正工程）とを含むことを特徴とする。より具体的には、ガラスを連続的に製造する過程で、分析工程及び補正工程を繰り返せばよい。また分析工程と補正工程の間に、補正の要否を判定する工程（判定工程）を独立して設けても良い。判定工程を設けた場合について、以下に詳述する。
（１）分析工程
原料バッチを構成する原料のうち、粘土鉱物は他の原料に比べて還元性炭素量が多く含まれる。また還元性炭素量の変動が大きい。また例えばＥガラスを製造する場合、原料バッチに占める粘土鉱物の使用割合が大きいので、粘土鉱物中の還元性炭素量が変動するとバッチの還元性炭素の変動は大きくなる。それゆえ粘土鉱物の還元性炭素量について定期的或いは不定期に分析を行い、使用する粘土鉱物の還元性炭素量を把握する。なお使用する粘土鉱物が複数種類ある場合、各粘土鉱物について還元性炭素量を測定することが望ましいが、これに限定されるものではない。例えばバッチ全体の還元性炭素量に大きな影響を与える粘土鉱物（例えばクレー、カオリン等）のみについて分析してもよい。
【００３５】
なお還元性炭素量の分析対象は、粘土鉱物のみに限定されない。粘土鉱物以外のガラス原料についても、定期的或いは不定期に還元性炭素量を分析することが望ましい。このようにすれば、粘土鉱物以外のガラス原料に含まれる還元性炭素量の変動に起因して、原料バッチ全体の還元性炭素量が大きく変動する、といった事態を回避することができる。
（２）判定工程
次に粘土鉱物（及び他の原料）の還元性炭素量の分析値を利用して、原料バッチの還元性炭素量の補正の要否を判定する。補正の要否を判定するに当たっては、（Ａ）分析した粘土鉱物の還元性炭素量そのものから直接的に判定してもよいし、（Ｂ）分析した粘土鉱物の還元性炭素量と、予め求めておいた他のガラス原料の還元性炭素量の値とを合算して判定してもよいし、（Ｃ）分析した粘土鉱物の還元性炭素量の値が所定範囲外となった場合に、原料バッチの還元性炭素量を実際に分析し、その結果に基づいて補正の要否を判定してもよい。
【００３６】
なお原料バッチの還元性炭素量を分析する場合は、原料バッチそのものを直接分析して求めてもよい。しかし分析する粘土鉱物以外のガラス原料の還元性炭素量の変動の影響が少ないと見込まれる場合は、粘土鉱物以外の原料の還元性炭素量を判定の度に分析する必要はない。つまり還元性炭素量の少ない原料、還元性炭素量の変動が小さい原料、或いはバッチに占める割合が低い原料は、原料バッチ全体の還元性炭素量の変動に与える影響が小さい。それゆえこれらの原料に関しては、前もって分析しておいた還元性炭素量の代表値を使用し、都度の分析を省略することができる。
（３）補正工程
原料バッチの還元性炭素量の補正が必要であると判定した場合、原料バッチの還元性炭素量を補正する。一方、原料バッチの還元性炭素量の補正が不要であると判定した場合、原料バッチの還元性炭素量の補正は行わない。
【００３７】
原料バッチの還元性炭素量を補正する方法は特に限定されず、例えば以下に示す方法を単独又は組み合わせて使用することができる。
【００３８】
原料バッチの還元性炭素量を補正する方法の一つとして、還元性炭素量が異なるガラス原料の使用割合を変更する方法がある。この方法では、同一種類別銘柄のガラス原料について、還元性炭素量の多い銘柄と少ない銘柄をあらかじめ用意しておき、その使用比率を変更することで、原料バッチの還元性炭素量を調整することができる。或いは還元性炭素量が異なる別種の原料、粘土鉱物（例えばクレーとカオリン）、ホウ酸原料（例えばホウ酸とコレマナイト（２ＣａＯ・３Ｂ２Ｏ３・５Ｈ２Ｏ））の使用比率を変更することで、原料バッチの還元性炭素量を調整することができる。この場合、還元性炭素量が異なる原料間での還元性炭素量の差は１００ｐｐｍ以上、３００ｐｐｍ以上、特に５００ｐｐｍ以上であることが好ましい。一方で、原料の還元性炭素量が多いと、その変動量も多くなるため、原料間の還元性炭素量の差は２０００ｐｐｍ以下、１５００ｐｐｍ以下、特に１０００ｐｐｍ以下であることが好ましい。
【００３９】
原料バッチの還元性炭素量を補正する別の方法として、還元性炭素量を増加させる炭素化合物又は炭素をバッチに添加する方法がある。例えば木屑、カーボン等を加えることができる。ただしこれらは、還元性炭素の含有割合が高く、原料の秤量誤差等によりこれら原料の使用量が変動した場合、泡層は大きく変動する。そのため、積極的に使用しない方がよい。
【００４０】
原料バッチの還元性炭素量の変動の範囲は、３００ｐｐｍ以下に調整することが好ましい。原料バッチの還元性炭素量の変動範囲が大きいと泡層厚みの変動が大きくなり、均質性が低下したガラス生地により生産性が悪化する。よって原料バッチの還元性炭素の変動の範囲は３００ｐｐｍ以下、２００ｐｐｍ以下、特に１００ｐｐｍ以下とすることが好ましい。
【００４１】
原料バッチの還元性炭素量の好ましい範囲（目標範囲）は１００〜１０００ｐｐｍである。原料バッチの還元性炭素は原料バッチに含まれるＳＯ３の分解挙動に影響する。還元性炭素量が少なすぎると、原料バッチに含まれるＳＯ３量に対する、原料バッチ融液化後に放出されるＳＯ２ガスの割合が多くなるため泡層が厚くなりすぎる。その結果、バーナーによる雰囲気加熱の際に、泡層を介した熱伝達が制限され、ガラス融液へ熱が伝わりにくくなり、ガラス溶融のために多量のエネルギーが必要となる。また原料バッチの還元性炭素量を極端に少なくしようとすると、天然原料の場合は還元性炭素量の少ない箇所から採取しなければならず、原料供給量が制限されかつ原料コストが増大する。また、天然原料、化成品のいずれの場合も原料の精製工程が煩雑となり、ガラス原料のコストが増大する。よって、原料バッチの還元性炭素量は１００ｐｐｍ以上、３００ｐｐｍ以上、４００ｐｐｍ以上、特に５００ｐｐｍ以上とすることが好ましい。一方、原料バッチの還元性炭素量が多すぎると、放出されるＳＯ２のうち原料バッチ融液化後に放出される割合が少なくなり、泡層が薄くなりすぎる。その結果、ガラス融液表面からの特定成分の蒸発が促進され、均質性が低くなりやすく、ひいてはガラス製造コストが増大する。また、ＳＯ３が原料バッチの融液化前に放出されるため、泡層維持のためＳＯ３使用量を増加させる必要があり、環境負荷が大きくなる。よって原料バッチの還元性炭素量は９００ｐｐｍ以下、８００ｐｐｍ以下、特に７００ｐｐｍ以下とすることが好ましい。
【００４２】
粘土鉱物の還元性炭素量の変動の範囲は、６００ｐｐｍ以下に調整することが好ましい。粘土鉱物の還元性炭素量の変動範囲を調整する方法として、例えば粘土鉱物の銘柄、使用量、使用割合等を変更すればよい。粘土鉱物の還元性炭素量の変動範囲が大きいと、原料バッチの還元性炭素量の補正が不安定になる。粘土鉱物の還元性炭素量の変動範囲は、好ましくは６００ｐｐｍ以下、４００ｐｐｍ以下、特に２００ｐｐｍ以下である。
【００４３】
次に、本発明の方法をガラス繊維の製造に適用した例について説明する。ただし本発明の方法はこれに制限されるものではない。
【００４４】
まず目標組成となるようにガラス原料を調合して原料バッチを得る。原料バッチを得るに当たり、既述した通り、粘土鉱物の還元性炭素量を分析する工程と、分析結果に基づいて原料バッチの還元性炭素量を補正する工程とを実施する。なお分析結果から原料バッチの還元性炭素量の補正の要否を判定する判定工程を、分析工程と補正工程の間に独立して設けても良い。
【００４５】
目標組成としては、例えば酸化物基準の質量％で、ＳｉＯ２  ４２〜６７％、Ａｌ２Ｏ３  ８〜２６％、及びＲ２Ｏ（但し、Ｒは、Ｌｉ，Ｎａ及びＫのうちの少なくともひとつ）  ０〜２％含有するガラス組成、特にＳｉＯ２  ５２〜６２％、Ａｌ２Ｏ３  １０〜１６％、Ｂ２Ｏ３  ０〜８％、ＭｇＯ  ０〜５％、ＣａＯ  １６〜２５％及びＲ２Ｏ（但し、Ｒは、Ｌｉ，Ｎａ及びＫのうちの少なくともひとつ）  ０〜２％、ＳＯ３  ０．０１〜１％含有するガラス組成、またはＡＳＴＭ  Ｄ５７８−０５  ４．２．２で定義されるＥガラス組成となるように調合することが好ましい。以下に各成分を上記の範囲に限定した理由を述べる。なお以下の説明において「％」は質量％を意味する。
【００４６】
ＳｉＯ２は、ガラスのネットワークフォーマーである。その含有量は４２〜６７％であり、好ましくは５２〜６２％、より好ましくは５３〜６０％、特に好ましくは５５〜６０％である。ＳｉＯ２の含有率が低すぎると、ガラス繊維の機械的強度が低くなりすぎる場合がある。ＳｉＯ２の含有率が高すぎると、ガラス融液の粘度が高くなりすぎるため、溶融及び成形が困難となる場合がある。
【００４７】
Ａｌ２Ｏ３は、ガラス繊維の耐候性や機械的強度を向上させる成分である。その含有量は８〜２６％であり、好ましくは１０〜１８％、より好ましくは１３〜１６％、特に好ましくは１２〜１６％である。Ａｌ２Ｏ３の含有率が低すぎると、ガラス融液が失透しやすくなる場合がある。Ａｌ２Ｏ３の含有率が高すぎると、ガラス融液の粘度が高くなりすぎるため、溶融及び成形が困難となる場合がある。
【００４８】
Ｂ２Ｏ３は、ガラス融液の粘度を低下させると共に、ガラスの溶融温度、紡糸温度を低下させる成分である。その含有量は好ましくは０〜２５％であり、０〜１０％、１〜１０％、特に５〜９％である。Ｂ２Ｏ３の含有率が高すぎると、ガラス繊維の化学的耐久性が低くなりすぎる場合がある。また、ガラス融液からの揮発量が多くなるため、安定した組成でガラス繊維を製造することが困難となる。
【００４９】
ＭｇＯ，ＣａＯは、ガラスの溶融性を改善する成分である。ＭｇＯの含有量は好ましくは０〜１５％であり、０〜１０％、０〜５％、特に０．１〜４％である。またＣａＯの含有量は好ましくは９〜３５％であり、１６〜２５％、特に１８〜２５％である。ＣａＯの含有率が低すぎると、ガラス融液の粘度が高くなりすぎ、溶融や紡糸が困難となる場合がある。ＣａＯの含有率が高すぎると、ウォラストナイト（ＣａＯ・ＳｉＯ２）の結晶が析出しやすくなる場合がある。ＭｇＯの含有率が高くなりすぎると、ディオプサイド（ＣａＯ・ＭｇＯ・２ＳｉＯ２）の結晶が析出しやすくなる場合がある。
【００５０】
Ｒ２Ｏ（但し、Ｒは、Ｌｉ，Ｎａ及びＫのうちの少なくともひとつ）は、ガラスの溶融性や紡糸性を向上させる成分である。Ｒ２Ｏの含有量は合量で０〜２％、好ましくは０．３〜２％である。Ｒ２Ｏの含有率が高すぎると、ガラス繊維の機械的強度が低くなりすぎる場合がある。また、ガラス繊維の電気抵抗値が下がり、電気絶縁用途としては、不適切となる。
【００５１】
ＳＯ３は清澄成分であり、かつガラス溶融炉で泡層を形成させる成分である。バッチに含まれるＳＯ３は清澄ガスあるいは泡層形成ガスとしてガラス融液から放出されるが、一部はガラス中に残存する。ガラス中のＳＯ３量は０．０１〜１％であり、好ましくは０．０１〜０．５％、より好ましくは０．０２〜０．２％である。ＳＯ３の含有量が多すぎたり、少なすぎたりすると、ガラスが充分に清澄されず、泡が多くなって製品不良を引き起こす場合がある。
【００５２】
また上記以外にも、種々の成分を含有することができる。例えばＳｒＯ，ＢａＯ，ＺｒＯ２，ＴｉＯ２，Ｆｅ２Ｏ３，Ａｓ２Ｏ３，ＳｎＯ２，ＺｎＯ２，Ｓｂ２Ｏ３，Ｃｌ２，Ｈ２Ｏ，Ｈｅ，Ｎｉ等を含有していてもよい。
【００５３】
次に使用するガラス原料を例示する。なおガラス原料中には、粘土鉱物を必須成分として含む。また原料バッチ中には硫黄成分が含まれる。なお原料バッチはこれらの原料のみで構成してもよいが、ガラスカレットを併用してもよい。
【００５４】
ケイ素源としてクレー、カオリン等の粘土鉱物やシリカ等を使用することができる。
【００５５】
アルミニウム源として、クレー、カオリン等の粘土鉱物やアルミナ等のアルミニウム化成品が使用できる。特に粘土鉱物は、アルミニウム化成品と比べて安価であり、原料バッチコスト低減の観点から有利である。粘土鉱物としてＡｌ２Ｏ３に換算したアルミニウム量が５質量％以上、８質量％以上、特に１０質量％以上であるものを使用することが好ましい。一方、粘土鉱物中のＡｌ２Ｏ３含有量が多すぎる場合、ガラスに溶解せず欠陥となる可能性がある。よって、アルミニウム含有粘土鉱物のＡｌ２Ｏ３含有量は８０質量％以下、６０質量％以下、特に５０質量％以下であることが好ましい。
【００５６】
ホウ素源として、コレマナイト（別名：灰ホウ石、２ＣａＯ・３Ｂ２Ｏ３・５Ｈ２Ｏ）、ホウ酸（Ｂ２Ｏ３・３Ｈ２Ｏ）、５水硼砂（Ｎａ２Ｏ・２Ｂ２Ｏ３・５Ｈ２Ｏ）等が使用できる。
【００５７】
アルカリ土類金属源として、炭酸カルシウム等のアルカリ土類金属の炭酸塩、ドロマイト（ＭｇＯ・ＣａＯ・２ＣＯ２）等が使用できる。
【００５８】
アルカリ金属源として、炭酸ナトリウム（Ｎａ２ＣＯ３）等のアルカリ金属の炭酸塩等が使用できる。
【００５９】
原料バッチ中の硫黄成分は、既述の通り、種々の形態で含まれる。原料として含む場合、硫酸塩、硫黄化合物等が使用できる。なお硫黄成分は、原料中に含まれる不純物であってもよい。
【００６０】
硫酸塩としては、硫酸ナトリウム（Ｎａ２ＳＯ４）、硫酸カルシウム（ＣａＳＯ４）等のアルカリ金属またはアルカリ土類金属の硫酸塩等が挙げられる。
【００６１】
硫黄化合物としては、硫酸ナトリウム（Ｎａ２ＳＯ４）、硫酸カルシウム（ＣａＳＯ４）等のアルカリ金属またはアルカリ土類金属の硫酸塩や硫化鉄（ＦｅＳ，ＦｅＳ２）等の金属硫化物、および硫黄が挙げられる。
【００６２】
次いで、調合した原料バッチをガラス溶融炉に投入してガラス化し、溶融、均質化する。溶融温度は１５００〜１６００℃程度が好適である。
【００６３】
続いて溶融ガラスを紡糸してガラス繊維に成形する。詳述すると、溶融ガラスをブッシングに供給する。ブッシングに供給された溶融ガラスは、その底面に設けられた多数のブッシングノズルからフィラメント状に連続的に引き出される。このようにして引き出されたモノフィラメントに各種処理剤を塗布し、所定本数毎に集束することによってガラス繊維を得る。
【００６４】
このようにして成形されたガラス繊維は、チョップドストランド、ヤーン、ロービング等に加工され、種々の用途に供される。なおチョップドストランドとは、ガラスモノフィラメントを集束したガラス繊維（ストランド）を所定長の長さに切断したものである。ヤーンとは、ストランドに撚りをかけたものである。ロービングとは、ストランドを複数本合糸し、円筒状に巻き取ったものである。
【実施例】
【００６５】
以下、実施例に基づき、本発明を説明する。
（実施例１）
まず粘土鉱物、硫酸塩等のガラス原料を用いてＥガラス（質量％でＳｉＯ２  ５３．２
％、Ａｌ２Ｏ３  １５％、Ｂ２Ｏ３  ７％、ＭｇＯ  ３％、ＣａＯ  ２０％、ＴｉＯ２  ０．３％、Ｎａ２Ｏ  １％，Ｋ２Ｏ  ０．２％，Ｆｅ２Ｏ３  ０．１％、ＳＯ３  ０．２％）組成となるように原料バッチを調製した（試料Ｎｏ．１〜５）。ここでクレーの使用割合の合計は、バッチ全体の４５質量％とした。
【００６６】
試料Ｎｏ．１〜５で用いた粘土鉱物は、主たる成分としてパイロフィライトとシリカを含む同一種類同銘柄のクレー（クレーＡという）であるが、ロットの異なるものを用いた。表１にクレーＡ及び原料バッチの還元性炭素量の分析値を示す。
【００６７】
なお還元性炭素量の分析は、間接加熱方式の炭素硫黄分析装置（堀場製作所製ＥＭＩＡ−８１０Ｗ）にて行い、サンプル０．１ｇを保持温度６２０℃、分析時間３００秒の条件で分析される炭素量を還元性炭素量とした。なお、該温度時間条件は、試料の炭素のうち、還元性を有する炭素由来のＣＯ２のみを検出し、炭酸塩由来のＣＯ２を検出しないように設定した。
【００６８】
表１から明らかなように、クレーＡの還元性炭素量がロット毎に異なっており、それに伴い、原料バッチ全体の還元性炭素量が大きく変動した。それゆえクレーＡを用いてガラスを長期間連続的に生産すると、泡層の厚みが変動し、操業が不安定になると考えられる。
【００６９】
【表１】
2019119615.tif 000003
【００７０】
次に還元性炭素量が２００ｐｐｍおよび１０００ｐｐｍである別銘柄のクレー（主たる成分はクレーＡと同じくパイロフィライトおよびシリカである。以下クレーＢ及びクレーＣ）を、補正用原料として用意し、同様にして原料バッチを調製した（試料Ｎｏ．６〜１０）。なお試料Ｎｏ．６〜１０では、表２に示すように、クレーＡの還元性炭素量に応じてクレーＡの一部をクレーＢ又はクレーＣに置き換えることによって、原料バッチの還元性炭素量が４５０ｐｐｍとなるように補正した。
【００７１】
表２から明らかなように、クレーＡの還元性炭素量に変動が生じても、クレーＡの還元性炭素量を事前に分析、把握し、その量に応じて原料バッチの還元性炭素量を補正すれば、ガラス溶融炉に投入される原料バッチの還元性炭素量を一定に保つことができる。その結果、泡層の厚みを一定にすることができ、長期間に亘る安定操業が可能になる。
【００７２】
【表２】
2019119615.tif 000004
【００７３】
（実施例２）
まず粘土鉱物、硫黄化合物等のガラス原料を用いてＥガラス（質量％でＳｉＯ２  ５３．２％、Ａｌ２Ｏ３  １５％、Ｂ２Ｏ３  ７％、ＭｇＯ  ３％、ＣａＯ  ２０％、ＴｉＯ２  ０．３％、Ｎａ２Ｏ  １％，Ｋ２Ｏ  ０．２％，Ｆｅ２Ｏ３  ０．１％、ＳＯ３  ０．２％）組成となるように原料バッチを調製した。なお粘土鉱物としてクレーＡを用いた。クレーＡの使用料は、バッチ全体の４５質量％とした。また原料バッチの還元性炭素量の目標範囲は６５０〜７５０ｐｐｍに設定した。
【００７４】
次に原料バッチを連続溶融炉に投入して、１５００〜１６００℃でガラスを溶融した。続いて溶融ガラスをブッシングに供給し、ブッシングノズルから溶融ガラスをフィラメント状に連続的に引き出した。このようにして引き出された２０００本のモノフィラメントに各種処理剤を塗布し、集束することによってガラス繊維を連続的に製造した。
【００７５】
本実施例においては、原料バッチの調合を毎日行った。また原料バッチに用いるクレーＡはロットごとに還元性炭素量を測定し、原料バッチの調合ごとに原料バッチの還元性炭素量を求めた。なおクレーＡ以外のガラス原料の還元性炭素量は、予め分析した値を使用した。
【００７６】
分析したクレーＡの還元性炭素量から求めた原料バッチの還元性炭素量が目標範囲内である場合、クレーＢ又はクレーＣによる還元性炭素量の補正は行わなかった。一方、クレーＡの還元性炭素量から求めた原料バッチの還元性炭素量が目標範囲から外れる場合、クレーＢ又はクレーＣを用いて還元性炭素量を補正した。なおクレーＢ及びクレーＣの還元性炭素量も、ロットごとに分析し、確認した。
【産業上の利用可能性】
【００７７】
本発明の方法は、ガラス繊維、特にＥガラス繊維の製造方法として好適である。
【図１】
2019119615.tif 000005